(57)【要約】【課題】形態上燃えやすい繊維製品において高度な難燃性を達成し、繊維製品の快適さや意匠性を損なわないだけでなく、直接肌に触れる用途においても用いうる難燃性を有する繊維素材および繊維製品を提供する。【解決手段】ハロゲン含有ポリマーまたはハロゲンを含有する重合体組成物に赤燐を添加して構成されるアンチモンを含まない樹脂組成物からなる難燃性繊維を用い、天然繊維及び／または化学繊維と複合する事により難燃性複合体とし、繊維製品とすることで、繊維製品の快適さや意匠性を損なわないだけでなく、アンチモン化合物を用いた繊維に匹敵する高度な難燃性を得ることができる。【選択図】    なし【特許請求の範囲】
【請求項１】
ハロゲン含有ポリマー（Ａ１）またはハロゲンを含有する重合体組成物（Ａ２）１００重量部に対し、赤燐（Ｂ）０．１〜３０重量部で構成される樹脂組成物からなる難燃性繊維。
【請求項２】
ハロゲン含有ポリマー（Ａ１）がハロゲン１７〜８６重量％を含む重合体である請求項１記載の難燃性繊維。
【請求項３】
ハロゲン含有ポリマー（Ａ１）がハロゲン含有ビニル系単量体および、これらと共重合可能なビニル系単量体０〜１０重量％よりなる請求項１または請求項２に記載の難燃性繊維。
【請求項４】
ハロゲン含有ポリマー（Ａ１）がアクリロニトリル３０〜７０重量％、ハロゲン含有ビニル系単量体７０〜３０重量％および、これらと共重合可能なビニル系単量体０〜１０重量％よりなる請求項１または請求項２に記載の難燃性繊維。
【請求項５】
ハロゲンを含有する重合体組成物（Ａ２）がハロゲンを１７重量％以上含有する請求項１記載の難燃性繊維
【請求項６】
ハロゲンを含有する重合体組成物（Ａ２）がポリエステル系樹脂である請求項１または請求項５に記載の難燃性繊維。
【請求項７】
赤燐（Ｂ）の含有量がハロゲン含有ポリマー（Ａ１）またはハロゲンを含有する重合体組成物（Ａ２）中に含まれるハロゲン含有量に対して３５重量％以下であることを特徴とする請求項１〜６のいずれかに記載の難燃性繊維。
【請求項８】
該難燃性繊維がアンチモン化合物を含有しない事を特徴とする請求項７記載の難燃性繊維。
【請求項９】
請求項１〜８のいずれかに記載の難燃性繊維８５〜１５重量％に対し、天然繊維及び／または化学繊維から選ばれる群からなる少なくとも１種の繊維１５〜８５重量％とを複合した難燃性複合体。
【請求項１０】
アンチモン化合物の含有量が０．１重量％未満であることを特徴とする請求項９記載の難燃繊維複合体
【請求項１１】
請求項９〜１０に記載の難燃繊維複合体を用いて製造された繊維製品。
【発明の詳細な説明】
【技術分野】
【０００１】
本発明は、赤燐を添加することにより高度に難燃化された難燃性繊維、更にはそれを用いた難燃性繊維複合体、更にはそれを用いた繊維製品に関する。
【背景技術】
【０００２】
近年、衣食住の安全性確保の要求が強まり、難燃素材の必要性が高まってきている。繊維製品についてもその例外ではなく、難燃素材の要求はますます高まっている。
また、難燃素材の要求と同時に、難燃素材に使用される物質の安全性についても関心が高まってきている。
【０００３】
形態上燃え易い繊維製品を難燃化する方法は容易ではなく、また、これら難燃素材は繊維製品の快適さや意匠性を損なわないものでなければならない。
このような難燃素材を得る方法としては、綿布等の織布に防災薬剤を塗布する、いわゆる後加工防災という手法があるが、防災薬剤の付着の均一化による防炎性能のばらつきや、付着による布の硬化で触感や快適さの低下などの問題があった。（特許文献１，２，３）
後加工に拠らない難燃性繊維としてはモダクリル繊維に代表されるハロゲン含有繊維が挙げられるが、ハロゲン成分だけでは難燃性が不足し、繊維製品として通用するような高度な難燃性を得ることはできない。そのため、繊維製品として通用する難燃性を得るためには追加の難燃剤として酸化アンチモン等を添加して難燃性を向上させる必要がある。
【０００４】
また、酸化アンチモンを使用した技術では、優れた風合、吸湿性、触感を有し、かつ、安定した難燃性を有する素材として、酸化アンチモンを大量に添加した高度に難燃化した含ハロゲン繊維と、難燃化していない他の繊維とを組み合わせた難燃繊維複合体による難燃素材が提案されている。（特許文献４，５）
しかしながら、上記難燃素材においては直接肌に触れる繊維製品用途では消費者には受け入れられていないのが現状である。このように酸化アンチモンは難燃素材に用いられ、特に含ハロゲン化合物との併用においてその効果を発揮する事が知られているが、酸化アンチモンに匹敵する難燃性を示して、かつ他の易燃性繊維との混用する場合においても難燃性を維持する難燃剤は未だ見出されていなかった。
【０００５】
一方、赤燐により含ハロゲン樹脂の難燃強化としては、ポリ塩化ビニル樹脂に赤燐を添加して樹脂自体の難燃性を向上する取り組みはなされているが、繊維用途には使用されていない。（特許文献６）また、赤燐を添加して再生ポリエステルを難燃化する技術が紹介されているが、繊維自体を難燃化するものであり他の易燃素材との混用する場合においても難燃性を維持するものではない。（特許文献７）
【特許文献１】特開平６−１４６１７４号公報
【特許文献２】特開平９−３１０２８３号公報
【特許文献３】特開平１０−２１２６６９号公報
【特許文献４】特開昭６１−８９３３９号公報
【特許文献５】特開平６−３０６７０６号公報
【特許文献６】特開平１０−２９８３８０号公報
【特許文献７】特開２００１−２７９０７３号公報
【発明の開示】
【発明が解決しようとする課題】
【０００６】
本発明は、形態上燃えやすい繊維製品において高度な難燃性を達成し、繊維製品の快適さや意匠性を損なわないだけでなく、直接肌に触れる用途においても用いうる難燃性を有する繊維素材および繊維製品を提供することを目的とする。
【課題を解決するための手段】
【０００７】
本発明者らは、前記問題を解決するため鋭意検討を重ねた結果、ハロゲン含有ポリマーに、赤燐を添加することで、アンチモン化合物を用いることなしに高度な難燃性を得るだけでなく、易燃繊維と混用した場合でも高度な難燃性を獲得できることを見出した。その結果、形態上燃えやすい繊維製品において高度な難燃性を達成し、繊維製品の快適さや意匠性を損なわないだけでなく、直接肌に触れる用途においても適用しうる繊維素材および繊維製品が安価に得られる事を見出し、本発明を完成するに至った。
【０００８】
すなわち、本発明は、ハロゲン含有ポリマー（Ａ１）またはハロゲンを含有する重合体組成物（Ａ２）１００重量部に対し、赤燐（Ｂ）０．１〜３０重量部で構成される樹脂組成物からなる難燃性繊維（請求項１）、であり更に詳しくは、ハロゲン含有ポリマー（Ａ１）がハロゲン１７〜８６重量％を含む重合体である請求項１記載の難燃性繊維（請求項２）、ハロゲン含有ポリマー（Ａ１）がハロゲン含有ビニル系単量体ハロゲン含有ポリマー（Ａ１）がハロゲン含有ビニル系単量体および、これらと共重合可能なビニル系単量体０〜１０重量％よりなる請求項１または請求項２に記載の難燃性繊維（請求項３）、ハロゲン含有ポリマー（Ａ１）がハロゲン含有ビニル系単量体ハロゲン含有ポリマー（Ａ１）がアクリロニトリル３０〜７０重量％、ハロゲン含有ビニル系単量体７０〜３０重量％および、これらと共重合可能なビニル系単量体０〜１０重量％よりなる請求項１または請求項２に記載の難燃性繊維（請求項４）、ハロゲンを含有する重合体組成物（Ａ２）がハロゲンを１７重量％以上含有する請求項１記載の難燃性繊維（請求項５）、ハロゲンを含有する重合体組成物（Ａ２）がポリエステル系樹脂である請求項１または請求項５に記載の難燃性繊維（請求項６）、赤燐（Ｂ）の含有量がハロゲン含有ポリマー（Ａ１）またはハロゲンを含有する重合体組成物（Ａ２）中に含まれるハロゲン含有量に対して３５重量％以下であることを特徴とする請求項１〜６のいずれかに記載の難燃性繊維（請求項７）、該難燃性繊維がアンチモン化合物を含有しない事を特徴とする請求項７記載の難燃性繊維（請求項８）に関すると共に、前記請求項１〜８のいずれかに記載の難燃性繊維８５〜１５重量％に対し、天然繊維及び／または化学繊維から選ばれる群からなる少なくとも１種の繊維１５〜８５重量％とを複合した難燃性複合体（請求項９）であり、アンチモン化合物の含有量が０．１重量％未満であることを特徴とする請求項９記載の難燃繊維複合体（請求項１０）であることを特徴とし、また請求項９〜１０に記載の難燃繊維複合体を用いて製造された繊維製品（請求項１１）においては、繊維製品の快適さや意匠性を損なわずに形態上燃えやすい繊維製品において高度な難燃性を達成することができる。
【発明の効果】
【０００９】
本発明の難燃性繊維、難燃繊維複合体、及び、繊維製品は、高度な難燃性が必要とされる繊維製品においても適合する難燃性を有する難燃素材を提供することを可能とするものである。
【発明を実施するための最良の形態】
【００１０】
本発明の難燃性繊維はハロゲン含有ポリマー（Ａ１）またはハロゲンを含有する重合体組成物（Ａ２）１００重量部に対し、赤燐（Ｂ）０．１〜３０重量部で構成される樹脂組成物からなる難燃性繊維である。
【００１１】
本発明のハロゲン含有ポリマー（Ａ１）としては、たとえばハロゲン含有単量体の重合物、ハロゲン含有化合物を添加した重合体、または後加工によるハロゲン含浸重合体などがあげられる。 
【００１２】
このような重合体の具体例としては、たとえば塩化ビニル、塩化ビニリデン、臭化ビニル、臭化ビニリデンなどのハロゲン含有ビニル系単量体の単独重合体または２種以上の共重合体、アクリロニトリル−塩化ビニリデン、アクリロニトリル−塩化ビニル、アクリロニトリル−塩化ビニル−塩化ビニリデン、アクリロニトリル−臭化ビニル、アクリロニトリル−塩化ビニリデン−臭化ビニル、アクリロニトリル−塩化ヒニルー臭化ビニルなどのハロゲン含有ビニル系単量体とアクリロニトリルとの共重合体、塩化ビニル、塩化ビニリデン、臭化ビニル、臭化ビニリデンなどのハロゲン含有ビニル系単量体の１種以上とアクリロニトリルおよびこれらと共重合可能なビニル系単量体との共重合体、あるいはアクリロニトリル単独重合体にハロゲン含有化合物を添加した重合体、ハロゲン含有ポリエステルなどがあげられるが、これらに限定されるものではない。また前記単独重合体や共重合体を適宜混合して使用してもよい。
【００１３】
前記共重合可能なビニル系単量体としては、たとえばアクリル酸、そのエステル、メタクリル酸、そのエステル、アクリルアミド、メタクリルアミド、酢酸ビニル、ビニルスルホン酸、その塩、メタクリルスルホン酸、その塩、スチレンスルホン酸、その塩などがあげられ、それらの１種または２種以上の混合物が用いられうる。 
【００１４】
なお、前記ハロゲンを１７〜８６％含む重合体中のハロゲン含量が１７％未満では、繊維を難燃化することが困難となり、また８６％をこえると、製造された繊維の物性（強度、伸度、耐熱性など）、染色性、風合などの性能が充分でなくなり、いずれも好ましくない。
【００１５】
前記ハロゲンを１７〜８６％含む重合体がアクリロニトリル３０〜７０％、ハロゲン含有ビニル系単量体７０〜３０％およびこれらと共重合可能なビニル系単量体０〜１０％からなる重合体の場合には、得られる樹脂がジメチルホルムアミド等の溶剤に可溶となり、湿式紡糸にて繊維化が可能となり、アクリル系繊維の原料となり、得られた繊維がアクリル系繊維の風合を有するため好ましい。また共重合可能なビニル系単量体の少なくとも１つがスルホン酸基含有ビニル系単量体のばあいには、湿式紡糸により得られた繊維の染色性が向上するので好ましい。
【００１６】
本発明のハロゲンを含有する重合体組成物（Ａ２）としては、たとえばポリエステル、ポリアミド、ポリオレフィン等の重合体に有機ハロゲン化物、無機ハロゲン化物、ハロゲン含有ポリマー等の含ハロゲン化合物を混合したものが用いられる。
このような重合体の中でも、ポリアルキレンテレフタレート等のポリエステル、ナイロン等のポリアミド、ポリプロピレン等のポリオレフィンが繊維化に適している。また、難燃性の観点からは、重合体中に酸素原子を含むポリエステル系重合体がより好ましい。
また、含ハロゲン化合物の具体例としては、デカブロモジフェニルエーテル、ヘキサブロモシクロドデカン、臭素化エポキシ系化合物等の臭素系難燃剤、塩素化パラフィン、ポリ塩化ビニル、ポリ塩化ビニリデン等の塩素化物、などがあげられるが、これらに限定されるものではない。また、これらの含ハロゲン化合物は２種以上を混用しても良い。
【００１７】
本発明の赤燐（Ｂ）としては、合成樹脂等の難燃剤として一般に添加される赤燐を使用することができるが、繊維化するためにはこれら赤燐は微粉末状である事が好ましい。溶融紡糸のように樹脂を溶融する紡糸方法の場合には平均粒径が１０μｍ以下、また、湿式紡糸や乾式紡糸といった樹脂を溶剤に溶解する紡糸方法の場合には平均粒径が１μｍ以下の粒子径が好ましい。
【００１８】
また、これら赤燐粒子は無機赤燐を粉砕して粉末化したものをそのまま用いても、表面を化学的または物理的に表面処理を施したものを用いても構わないが、湿式紡糸において繊維を製造する場合には工程中の水との反応を防ぐために表面処理を施したものを用いることが好ましい。表面処理としては、熱硬化性樹脂やパラフィンで被覆する方法、水酸化アルミニウムや水酸化マグネシウム等で被覆する方法などがあげられる。
【００１９】
赤燐（Ｂ）の含有量はハロゲン含有ポリマー（Ａ）１００重量部に対し、０．１〜３０重量部である。０．１重量部未満では、得られる繊維の難燃性が不充分であり、特に燃焼後の残渣が残りにくくなる。一方、赤燐（Ｂ）の含有量が３０重量部を超えると繊維化時の紡糸性が悪くなる。
【００２０】
また、赤燐（Ｂ）の含有量はハロゲン含有量に対して３５重量％以下である。３５重量％を超えると、燃焼時に赤燐自体が燃焼を助長し、かえって難燃性が悪くなる傾向を示す。
【００２１】
次に、本発明ではこれら難燃性樹脂組成物を溶解紡糸もしくは溶融紡糸して難燃性繊維にする事が好ましい。本発明の樹脂組成物はそれ自体が難燃性を示すばかりでなく、可燃性の物質と混用したときにも高度な難燃性を示す事が特徴であるからである。可燃性の物質と混用して難燃性能を得るためには、可燃性の物質と均一に混合されることが好ましく、それには繊維状の形態をしていることが好ましい。
【００２２】
繊維状の形態をとることで、他の可燃性物質と均一に混合することが可能となる他、繊維化時の延伸工程により機械特性が良くなるため、繊維製品に加工できる他、樹脂の補強材としても用いることができる。
【００２３】
塩化ビニル等の熱可塑性樹脂では、加熱溶融して細孔ノズルより押し出し、冷却する事により難燃性繊維を得る事ができる。また、アクリロニトリル−塩化ビニル等の共重合体においては、ジメチルホルムアミド等の溶剤に溶解し、細孔ノズルより凝固浴中もしくは加熱雰囲気中に押し出す事により、溶剤を除去して難燃性繊維を得る事ができる。
【００２４】
溶融紡糸において加熱溶融する場合には押出機の温度が２６０℃以上になると赤燐が発火する場合があるため注意が必要である。
【００２５】
次に、本発明においては、アンチモン化合物を使用せずに高難燃性を得ることに特徴がある。アンチモン化合物はハロゲン系の難燃剤と併用する難燃助剤であり、その難燃効果は非常に高いことは広く知られている。しかしながら、一般の繊維製品、特に、難燃衣料の分野において直接肌に触れる用途には使用されないケースが多い。
【００２６】
本発明においては、その他の難燃性を向上させる化合物を添加しても良いが、アンチモン化合物を添加しない事を特徴とする。
【００２７】
本発明においては前記難燃性繊維１５〜８５部と、天然繊維および化学繊維よりなる群から選ばれた少なくとも１種の繊維８５〜１５部とから、本発明の複合難燃繊維１００部が製造される。
【００２８】
本願発明において、使用されうる天然繊維の具体例としては、たとえば木綿、麻、等の植物繊維や、羊毛、らくだ毛、山羊毛、絹などの動物繊維など、また化学繊維の具体例としては、たとえばビスコースレーヨン繊維、キュプラ繊維などの再生繊維、アセテート繊維などの半合成繊維、あるいはナイロン繊維、ポリエステル繊維、アクリル繊維などの合成繊維などがあげられるが、これらに限定されるものではない。これらの天然繊維や化学繊維は単独で前記難燃繊維と複合してもよく、２種以上で前記難燃繊維と複合してもよい。
【００２９】
上記天然繊維としては、例えば木綿を使用した場合、燃焼後にセルロース由来の炭化物（チャー）を形成することにより、複合体とした場合に、木綿が本来持つ風合いや吸湿性に加えて炎を遮蔽する（バリア）効果が高くなるため好ましい。また、化学繊維としては、例えばポリエチレンテレフタレート（ＰＥＴ）に代表されるポリエステル系繊維を使用した場合、独特の光沢感や触感に加え、燃焼時に溶融する事で複合体を包み込むため、炭化成分の強度を増す効果があるため好ましい。（←実施例で使用した繊維の好ましい理由を付けておきましたので内容をご確認下さい。）
本発明における前記難燃性繊維と天然繊維および化学繊維よりなる群から選ばれた少なくとも１種との使用割合は、最終製品に要求される難燃性、視感、風合、吸湿性、耐洗濯性、耐久性などの性能により決定されるものである。 
【００３０】
なお前記難燃性繊維の種類およびその構成割合、他の難燃剤を用いる場合にはその難燃剤の種類および添加量、混合する繊維の種類および組合わせなどにより前記使用割合が決められる。 前記難燃性繊維が１５部未満、すなわち混合する天然繊維や化学繊維の割合が８５部をこえるばあいには、複合繊維の難燃性が不足し、一方、前記難燃性繊維が８５部をこえ、混合する天然繊維や化学繊維の割合が１５部未満のばあいには、難燃性には優れているものの他の視感、風合、吸湿性、耐洗濯性、耐久性などの性能が充分でなく、いずれも好ましくない。 本発明の複合難燃繊維が所望の難燃性を有し、しかも混合する天然繊維や化学繊維の特徴をはっきりださせるためには、前記難燃性繊維が８５〜２０部で、混合する天然繊維や化学繊維の割合が１５〜８０部であることがより好ましい。
【００３１】
前記難燃性複合体の難燃性に関する驚くべき効果としては、通常難燃性を示す指標として一般的に用いられる酸素指数（ＬＯＩ値）が、本願の難燃性繊維単独のＬＯＩ値と比べ、前記難燃性繊維と易燃性繊維である天然繊維及び／または化学繊維との複合体におけるＬＯＩ値の低下が小さい点であり、繊維複合体においても非常に高い難燃性を維持することが可能となった事が挙げられる。
【００３２】
本発明において、難燃繊維複合体を実質アンチモン化合物を含有しないことを特徴とするが、アンチモン化合物が触媒量程度、すなわち０．１％未満含有されていても良い。アンチモン化合物は難燃剤以外にも、ポリエステルの重合触媒として使用されており、これら触媒量の使用については実質上問題視されていない。本発明の難燃繊維はアンチモンを含有していない事を特徴とするが、アンチモンを重合触媒として製造されたポリエステル繊維と混合した難燃繊維複合体においてはアンチモン化合物を含有する事となり、これらの分別は不可能である事から、実質アンチモン化合物を含有しないと判断する。
【００３３】
さらに本発明においては、前記難燃性複合体を使用することで、高難燃性の製品を得ることができる。たとえば、一般的に難燃性が要求される布帛やパイル、カーテン、カーペットなどのインテリア用途や直接肌に触れる衣類等に好適に使用されるが、特にそのバリア性能を活かした防炎用途に使用することで、易燃性の素材にカバーすることで、高いバリア性が得られるため、マットレス、布張り家具、まくら、クッションなどの用途に使用することが好ましい。
【実施例】
【００３４】
以下、実施をあげて本発明をさらに詳しく説明するが、本発明はかかる実施例のみに限定されるものではない。
（製造例１）
アクリロニトリル５１％、塩化ビニリデン４８％およびｐ−スチレンスルホン酸ソーダ１％よりなる共重合体（ハロゲン原子割合：３５％）をジメチルホルムアミドに樹脂濃度が３０％になるように溶解させ、得られた樹脂溶液の樹脂重量に対して表１に示す添加剤を表１に示す添加量で添加し、紡糸原液とした。この紡糸原液をノズル孔径０．１０ｍｍおよび孔数１０００ホールのノズルを用い、５０％ジメチルホルムアミド水溶液中へ押し出し、水洗したのち１２０℃で乾燥し、ついで３倍に延伸してから、さらに１５０℃で５分間熱処理、さらに切断することで難燃性繊維を得た。得られた繊維は繊度５．６ｄｔｅｘであり、カット長５１ｍｍの短繊維であった。  なお実施例における繊維の難燃性は、下記のようにして測定し評価を行った。
（難燃性評価法）
（単独ＬＯＩ値による難燃性評価）
製造例１に従って作成した繊維を２ｇ取り、これを８等分して約６ｃｍのコヨリを８本作成し酸素指数測定器（スガ試験機（ＳＵＧＡ ＴＥＳＴ ＩＮＳＴＲＵＭＥＮＴ Ｃｏ．，ＬＴＤ．）製ＯＮ−１型、）のホルダーに直立させ、この試料が５ｃｍ燃え続けるのに必要な最小酸素濃度を測定し、これをＬＯＩ値とした。ＬＯＩ値が大きいほど燃えにくく、難燃性が高いことを示す。
（綿混ＬＯＩ値による難燃性評価）
以下の製造例に従って作成した繊維を１．２ｇ、綿を０．８ｇ量り取り、これを均一に混合した後、８等分して約６ｃｍのコヨリを８本作成し酸素指数測定器（スガ試験機（ＳＵＧＡ ＴＥＳＴ ＩＮＳＴＲＵＭＥＮＴ Ｃｏ．，ＬＴＤ．）製ＯＮ−１型、）のホルダーに直立させ、この試料が５ｃｍ燃え続けるのに必要な最小酸素濃度を測定し、これをＬＯＩ値とした。ＬＯＩ値が大きいほど燃えにくく、難燃性が高いことを示す。
（ポリエステル混ＬＯＩ値による難燃性評価）
以下の製造例に従って作成した繊維を１．２ｇ、ＰＥＴ繊維を０．８ｇ量り取り、これを均一に混合した後、８等分して約６ｃｍのコヨリを８本作成し酸素指数測定器（スガ試験機（ＳＵＧＡ ＴＥＳＴ ＩＮＳＴＲＵＭＥＮＴ Ｃｏ．，ＬＴＤ．）製ＯＮ−１型、）のホルダーに直立させ、この試料が５ｃｍ燃え続けるのに必要な最小酸素濃度を測定し、これをＬＯＩ値とした。ＬＯＩ値が大きいほど燃えにくく、難燃性が高いことを示す。
（実施例１〜２、比較例１〜７）
製造例１に従い、表１に示す添加剤を添加したハロゲン含有繊維を作成し、単独でのＬＯＩ値、綿混でのＬＯＩ値、ポリエステル混でのＬＯＩ値測定を実施した。結果を表１に示す。
【表１】
2007177369.tif 000002
【００３５】
実施例１の燃焼試験結果は良好であった。単独でのＬＯＩ値も高く、綿混、ポリエステル混の可燃繊維を混用した系でも難燃性が低下しない特性を示した。実施例２では、単独の難燃繊維のＬＯＩ値と比較して、驚くべき事に易燃性繊維である綿混とポリエステル混の方が高いＬＯＩ値を示している。
これに対し、比較例１〜２、４〜７は単独でのＬＯＩ値は高い値を示すものの、綿混、ポリエステル混の可燃繊維を混用した系においては難燃性が顕著に低下した。
比較例３は単独でのＬＯＩ値が著しく高い値を示している。しかしながら、綿混、ポリエステル混の可燃繊維を混用した系においては難燃性が顕著に低下しており、綿混においては高いＬＯＩ値を維持しているものの、ポリエステル混においてはＬＯＩ値が特に高いとはいえない。
（参考例１）
製造例１に従い、三酸化アンチモンを表１に示す添加量で添加したハロゲン含有繊維を作成し、単独でのＬＯＩ値、綿混でのＬＯＩ値、ポリエステル混でのＬＯＩ値測定を実施した。結果を表１に示す。
【００３６】
参考例１の燃焼試験結果は良好であった。単独でのＬＯＩ値も高く、綿混、ポリエステル混の可燃繊維を混用した系でも高度な難燃性を示している。しかしながら、繊維複合体とする事でハロゲン含有繊維単独のＬＯＩ値と比較するとその低下が確認されている。